КАУЧУКОВАЯ КОМПОЗИЦИЯ ДЛЯ ТРАНСПОРТЕРНОЙ ЛЕНТЫ И ТРАНСПОРТЕРНАЯ ЛЕНТА

1. Каучуковая композиция для транспортерной ленты, содержащая:
каучуковый компонент, содержащий бутадиеновый каучук и/или бутадиенстирольный каучук, углеродную сажу, серу и ускоритель вулканизации;
причем температура стеклования бутадиенового каучука и бутадиенстирольного каучука составляет -65°C или ниже;
удельная площадь поверхности адсорбции азота углеродной сажи составляет 90 м2/г или ниже;
общее содержание бутадиенового каучука и бутадиенстирольного каучука составляет 50% по массе или выше относительно содержания каучукового компонента;
содержание углеродной сажи составляет от 30 до 50 массовых частей на 100 массовых частей каучукового компонента; и
массовое соотношение (сера/ускоритель вулканизации) содержания серы к содержанию ускорителя вулканизации составляет 1,5 или ниже.
2. Каучуковая композиция по п. 1, в которой удельная площадь поверхности адсорбции азота углеродной сажи составляет 60 м2/г или выше.
3. Каучуковая композиция по п. 1 или 2, причем такую каучуковую композицию применяют в транспортерных лентах, предназначенных для применения в районах с холодным климатом.
4. Транспортерная лента, образованная с применением каучуковой композиции для транспортерной ленты, по любому из пп. 1–3.
5. Транспортерная лента, содержащая:
верхний покрывающий каучуковый слой, армирующий слой и нижний покрывающий каучуковый слой;
причем, по меньшей мере, нижний покрывающий каучуковый слой образован с применением каучуковой композиции для транспортерной ленты, по любому из пп. 1–3.
6. Транспортерная лента по п. 4 или 5, причем транспортерная лента предназначена для применения в районах с холодным климатом.